(57)【要約】[課題]焼成ペースト用樹脂組成物、ならびに高粘度化と擬塑性とを両立させ、種々印刷方式に適合した焼成ペーストを提供することを課題とする。[解決手段]カルボキシル基およびスルホン酸基から選ばれる基を含有する酸性基含有モノマーと、（メタ）アクリル酸アルキルエステルとを含むモノマー成分の共重合体であり、重量平均分子量１万〜５０万、ガラス転移温度３０℃以上の酸性基含有（メタ）アクリル系ポリマー（Ａ）、および、  窒素含有モノマーと、（メタ）アクリル酸アルキルエステルとを含むモノマー成分の共重合体であり、重量平均分子量１万〜５０万、ガラス転移温度３０℃以上の窒素含有（メタ）アクリル系ポリマー（Ｂ）を、  酸性基含有モノマー：窒素含有モノマーのモル比が、５：９５〜８５：１５の比率となるようにブレンドしてなることを特徴とする焼成ペースト用樹脂。【特許請求の範囲】
【請求項１】
カルボキシル基およびスルホン酸基から選ばれる少なくとも１種の基を含有する酸性基含有モノマーと、（メタ）アクリル酸アルキルエステルとを含むモノマー成分（ａ）の共重合体であり、重量平均分子量１万〜５０万、ガラス転移温度３０℃以上である酸性基含有（メタ）アクリル系ポリマー（Ａ）、および、
窒素含有モノマーと、（メタ）アクリル酸アルキルエステルとを含むモノマー成分（ｂ）の共重合体であり、重量平均分子量１万〜５０万、ガラス転移温度３０℃以上である窒素含有（メタ）アクリル系ポリマー（Ｂ）を、
酸性基含有モノマー：窒素含有モノマーのモル比が、５：９５〜８５：１５の比率となるようにブレンドすることを特徴とする焼成ペースト用樹脂組成物。
【請求項２】
前記モノマー成分（ａ）および前記モノマー成分（ｂ）の少なくとも一方が、水酸基含有モノマーを含むことを特徴とする請求項１に記載の焼成ペースト用樹脂組成物。
【請求項３】
前記窒素含有モノマーが、ヘテロ環構造を有することを特徴とする請求項１または２に記載の焼成ペースト用樹脂組成物。
【請求項４】
請求項１〜３のいずれか１項に記載の焼成ペースト用樹脂組成物と、無機粉末と、溶剤とを含むことを特徴とする焼成ペースト。
【請求項５】
さらに分散剤を含むことを特徴とする請求項４に記載の焼成ペースト。
【請求項６】
請求項４または５に記載の焼成ペーストを用いて製造された多層セラミックコンデンサー。
【発明の詳細な説明】
【技術分野】
【０００１】
本発明は、焼成ペースト用樹脂組成物、および当該焼成ペースト用樹脂組成物を用いた焼成ペーストならびにその用途に関する。
【背景技術】
【０００２】
焼成ペーストは、金属粉末、金属酸化物粉末、セラミック粉末、ガラス粉末、蛍光粉末等の無機粉末（フィラー）、バインダー樹脂および溶剤等を含む組成物であって、基材に塗工後、焼成して、バインダー樹脂を熱分解し、無機粉末によるパターンを形成するために用いられるペースト状の組成物である。【０００３】
例えば、導電性粉末を含む焼成ペーストである導電ペースト組成物は、回路形成やコンデンサーの製造等に用いられている。また、セラミック粉末を含むセラミックペースト組成物やガラス粉末を含むガラスペースト組成物は、プラズマディスプレイパネル（ＰＤＰ）の誘電体層や積層セラミックコンデンサー（ＭＬＣＣ）の誘電体層、蛍光表示管に用いられている。さらに、スズドープ酸化インジウム（ＩＴＯ）を含むペースト組成物は、ＰＤＰ、液晶ディスプレイパネル（ＬＣＤ）、タッチパネル、太陽電池パネルの駆動部の回路形成等を製造するための透明電極材料等に用いられている。加えて、蛍光体を含むペースト組成物は、無機エレクトロルミネッセンス（ＥＬ）素子、ＰＤＰ、等に用いられ、銀を含むペースト組成物は、太陽電池、発光ダイオード（ＬＥＤ）等に用いられている。【０００４】
この焼成ペーストの基材への塗工には、例えば、スクリーン印刷、ダイコート印刷、ドクターブレード印刷、ロールコート印刷、オフセット印刷、グラビア印刷、フレキソ印刷、インクジェット印刷、ディスペンス印刷等を用いた塗布法あるいはシート状に加工するためのキャスティング法等が用いられている。【０００５】
したがって、焼成ペーストに用いられる上記バインダー樹脂には、上記塗工方法による基材への塗工性および無機粉末の分散性が良好であることが求められる。【０００６】
さらに、焼成後に炭素成分の残渣があると、たとえばペースト組成物中の導電性の無機粉末によるパターンが形成された電子製品の性能に悪影響を及ぼす等の問題が生じるため、上記バインダー樹脂には、焼成により炭素成分の残渣を残すことなく熱分解される性質（焼成性）が良好であることも望まれる。【０００７】
たとえば、特許文献１（特開２０１３−５８４０３号公報）には、炭素数１〜６のエステル置換基を有するアクリルモノマーと、エステル置換基に水酸基またはポリエチレンオキサイドを有するアクリルモノマーとから得られる（メタ）アクリル樹脂と、導電性粒子と、有機溶剤とを含有する導電ペーストが記載されている。【０００８】
特許文献２（特開２０１３−２２７５１４号公報）には、溶解度パラメータから算出した数値が特定の関係にある不溶性ポリマーと、可溶性ポリマーとを組み合わせた、ペースト用樹脂組成物が記載されている。しかしながら、特許文献１および特許文献２の構成では、焼成ペーストの塗工性等が充分ではなく、さらなる改善が望まれる。
【先行技術文献】
【特許文献】
【０００９】
【特許文献１】特開２０１３−５８４０３号公報
【特許文献２】特開２０１３−２２７５１４号公報
【発明の概要】
【発明が解決しようとする課題】
【００１０】
本発明の課題は、ペーストの高粘度化や擬塑性を発現し塗工性に優れ、かつ、焼成性が良好な焼成ペースト用樹脂組成物およびそれを用いた焼成ペーストを提供することにある。
【課題を解決するための手段】
【００１１】
本発明者は、鋭意検討した結果、以下の構成を有する焼成ペースト用樹脂を用いることにより上記課題を解決できることを見出し、本発明を完成するに至った。【００１２】
本発明の構成は以下の〔１〕〜〔６〕の通りである。【００１３】
〔１〕カルボキシル基およびスルホン酸基から選ばれる少なくとも１種の基を含有する酸性基含有モノマーと、（メタ）アクリル酸アルキルエステルとを含むモノマー成分（ａ）の共重合体であり、重量平均分子量１万〜５０万、ガラス転移温度３０℃以上である酸性基含有（メタ）アクリル系ポリマー（Ａ）、および、
窒素含有モノマーと、（メタ）アクリル酸アルキルエステルとを含むモノマー成分（ｂ）の共重合体であり、重量平均分子量１万〜５０万、ガラス転移温度３０℃以上である窒素含有（メタ）アクリル系ポリマー（Ｂ）を、
酸性基含有モノマー：窒素含有モノマーのモル比が、５：９５〜８５：１５の比率となるようにブレンドすることを特徴とする焼成ペースト用樹脂組成物。【００１４】
〔２〕前記モノマー成分（ａ）および前記モノマー成分（ｂ）の少なくとも一方が、水酸基含有モノマーを含むことを特徴とする請求項１記載の焼成ペースト用樹脂組成物。【００１５】
〔３〕前記窒素含有モノマーが、ヘテロ環構造を有することを特徴とする前記〔１〕または〔２〕に記載の焼成ペースト用樹脂組成物。【００１６】
〔４〕前記〔１〕〜〔３〕のいずれか１項に記載の焼成ペースト用樹脂組成物と、無機粉末と、溶剤とを含むことを特徴とする焼成ペースト。【００１７】
〔５〕さらに分散剤を含むことを特徴とする前記〔４〕に記載の焼成ペースト。【００１８】
〔６〕前記〔４〕または〔５〕に記載の焼成ペーストを用いて製造された多層セラミックコンデンサー。
【発明の効果】
【００１９】
本発明の焼成ペースト用樹脂組成物は、酸性基含有ポリマー、および、窒素含有ポリマーを、所定の割合でブレンドすることにより、ポリマー間で水素結合によるネットワークを形成し、従来のアクリル樹脂では不可能であったペーストの高粘度化と擬塑性とを両立させることができ、このような焼成ペースト用樹脂を用いることで、種々印刷方式に適合した焼成ペーストを提供できる。
【発明を実施するための形態】
【００２０】
以下、本発明について具体的に説明する。
【００２１】
本明細書において、「（メタ）アクリロイル」は、アクリロイルおよびメタクリロイルの両方または一方を示すために用いられ、「（メタ）アクリレート」は、アクリレートおよびメタクリレートの両方または一方を示すために用いられ、「（メタ）アクリル」は、アクリルおよびメタクリルの両方または一方を示すために用いられる。
【００２２】
＜焼成ペースト用樹脂組成物＞
本発明の焼成ペースト用樹脂組成物は、重量平均分子量１万〜５０万、ガラス転移温度３０℃以上の酸性基含有（メタ）アクリル系ポリマー（Ａ）と、重量平均分子量１万〜５０万、ガラス転移温度３０℃以上の窒素含有（メタ）アクリル系ポリマー（Ｂ）とのブレンド物である。
【００２３】
＜酸性基含有（メタ）アクリル系ポリマー（Ａ）＞
酸性基含有（メタ）アクリル系ポリマー（Ａ）は、カルボキシル基および／またはスルホン酸基を含有する酸性基含有モノマー（モノマー（ａ１））と、（メタ）アクリル酸アルキルエステル（モノマー（ａ２））とを含むモノマー成分（ａ）を共重合して得られたものである。
【００２４】
酸性基含有モノマー（モノマー（ａ１））
本発明に係る酸性基含有モノマー（モノマー（ａ１））は、酸性基としてカルボキシル基および／またはスルホン基を含有する重合性モノマーである。
【００２５】
酸性基含有モノマーであるモノマー（ａ１）としては、例えば、（メタ）アクリル酸β−カルボキシエチル、（メタ）アクリル酸５−カルボキシペンチル、コハク酸モノ（メタ）アクリロイルオキシエチルエステル、ω−カルボキシポリカプロラクトンモノ（メタ）アクリレート等のカルボキシル基含有（メタ）アクリレート；アクリル酸、メタクリル酸、イタコン酸、クロトン酸、フマル酸、マレイン酸等が挙げられる。また、スルホン酸基含有モノマーとしては、ビニルスルホン酸、スチレンスルホン酸等が挙げられ、側鎖に硫酸基を有する（メタ）アクリル系モノマー等も挙げられる。
【００２６】
酸性基含有（メタ）アクリル系ポリマー（Ａ）を形成するモノマー成分（ａ）１００質量％中、モノマー（ａ１）の使用量は、通常０．１〜１０質量％、好ましくは０．５〜５質量％、より好ましくは１〜５質量％である。前記範囲でモノマー（ａ１）を共重合して得られた酸性基含有（メタ）アクリル系ポリマー（Ａ）を、窒素含有（メタ）アクリル系ポリマー（Ｂ）とブレンドすることにより、ペーストの高粘度化と擬塑性を両立でき、種々印刷方式に適合する粘度を有する焼成ペースト用樹脂組成物が得られる。
【００２７】
（メタ）アクリル酸アルキルエステル（モノマー（ａ２））
（メタ）アクリル酸アルキルエステルであるモノマー（ａ２）としては、例えば、ＣＨ2＝ＣＲ1−ＣＯＯＲ2で表される化合物が挙げられる。式中、Ｒ1は水素原子またはメチル基であり、Ｒ2は炭素数１〜１８のアルキル基である。上記アルキル基の炭素数は１〜４が好ましい。
【００２８】
モノマー（ａ２）としては、例えば、メチル（メタ）アクリレート、エチル（メタ）アクリレート、プロピル（メタ）アクリレート、ｎ−ブチル（メタ）アクリレート、ｉｓｏ−ブチル（メタ）アクリレート、ｔｅｒｔ−ブチル（メタ）アクリレート、ペンチル（メタ）アクリレート、ヘキシル（メタ）アクリレート、へプチル（メタ）アクリレート、２−エチルヘキシル（メタ）アクリレート、ｎ−オクチル（メタ）アクリレート、ｉｓｏ−オクチル（メタ）アクリレート、ノニル（メタ）アクリレート、ｉｓｏ−ノニル（メタ）アクリレート、デシル（メタ）アクリレート、ｉｓｏ−デシル（メタ）アクリレート、ウンデカ（メタ）アクリレート、ラウリル（メタ）アクリレート、ステアリル（メタ）アクリレート、ｉｓｏ−ステアリル（メタ）アクリレート等が挙げられる。これらモノマー（ａ２）は、得られる酸性基含有（メタ）アクリル系ポリマー（Ａ）のＴｇが３０℃以上となるように選択され、１種単独で用いてもよいし、２種以上を組み合わせて用いてもよい。
【００２９】
酸性基含有（メタ）アクリル系ポリマー（Ａ）を形成するモノマー成分（ａ）１００質量％中、モノマー（ａ２）の使用量は、通常３０〜９７質量％、好ましくは４０〜９５質量％、より好ましくは５０〜９０質量％である。モノマー（ａ２）が前記範囲で含まれていると、各種溶媒への溶解性や焼成性が良好な焼成ペースト用樹脂組成物を得ることができる。
【００３０】
水酸基含有モノマー（モノマー（ａ３））
酸性基含有（メタ）アクリル系ポリマー（Ａ）を形成するモノマー成分（ａ）は、各種フィラーの分散性や粘度特性の向上の観点から、共重合成分として、水酸基含有モノマー（モノマー（ａ３））を含むものであってもよい。ただし、後述のモノマー（ｂ１）に記載する水酸基含有（メタ）アクリルアミド類はモノマー（ａ３）には含まれない。
【００３１】
モノマー（ａ３）としては、例えば、２−ヒドロキシエチル（メタ）アクリレート、２−ヒドロキシプロピル（メタ）アクリレート、４−ヒドロシキブチル（メタ）アクリレート、６−ヒドロキシヘキシル（メタ）アクリレート、８−ヒドロキシオクチル（メタ）アクリレート等のヒドロキシアルキル（メタ）アクリレートが挙げられる。ヒドロキシアルキル（メタ）アクリレートでのヒドロキシアルキル基の炭素数は、通常２〜８、好ましくは２〜６である。また、ヒドロキシシクロヘキシル（メタ）アクリレート等の環状アルキルを有する水酸基含有モノマーも使用することが可能である。
【００３２】
酸性基含有（メタ）アクリル系ポリマー（Ａ）を形成するモノマー成分（ａ）としてモノマー（ａ３）を使用する場合、その使用量は、モノマー成分（ａ）１００質量％中、通常０．５〜３０質量％、好ましくは１〜２５質量％、より好ましくは３〜１５質量％である。モノマー（ａ３）が前記範囲で含まれていると、各種フィラーの分散性が良好で、塗工に適切な粘度を有する焼成ペーストを得ることができる。
【００３３】
その他の（メタ）アクリル酸エステル
酸性基含有（メタ）アクリル系ポリマー（Ａ）を形成するモノマー成分（ａ）は、モノマー（ａ１）〜（ａ３）の他に、任意の共重合成分として、例えば、アルコキシアルキル（メタ）アクリレート、アルコキシポリアルキレングリコールモノ（メタ）アクリレート、脂環式基または芳香環含有（メタ）アクリレートなどの、その他の（メタ）アクリル酸エステルを含むことができる。
【００３４】
アルコキシアルキル（メタ）アクリレートとしては、例えば、メトキシメチル（メタ）アクリレート、２−メトキシエチル（メタ）アクリレート、２−エトキシエチル（メタ）アクリレート、３−メトキシプロピル（メタ）アクリレート、３−エトキシプロピル（メタ）アクリレート、４−メトキシブチル（メタ）アクリレート、４−エトキシブチル（メタ）アクリレートが挙げられる。
【００３５】
アルコキシポリアルキレングリコールモノ（メタ）アクリレートとしては、例えば、メトキシジエチレングリコールモノ（メタ）アクリレート、メトキシジプロピレングリコールモノ（メタ）アクリレート、エトキシトリエチレングリコールモノ（メタ）アクリレート、エトキシジエチレングリコールモノ（メタ）アクリレート、メトキシトリエチレングリコールモノ（メタ）アクリレートが挙げられる。
【００３６】
脂環式基または芳香環含有（メタ）アクリレートとしては、例えば、シクロヘキシル（メタ）アクリレート、ベンジル（メタ）アクリレート、フェニル（メタ）アクリレートが挙げられる。
【００３７】
酸性基含有（メタ）アクリル系ポリマー（Ａ）を形成するモノマー成分（ａ）１００質量％中、上記その他の（メタ）アクリル酸エステルの使用量は、３０質量％以下であることが好ましく、より好ましくは２０質量％以下である。
【００３８】
その他の（メタ）アクリル酸エステルは１種単独で用いてもよく、２種以上を用いてもよい。
共重合性モノマー
また、酸性基含有（メタ）アクリル系ポリマー（Ａ）を形成するモノマー成分は、酸性基含有（メタ）アクリル系ポリマー（Ａ）の物性を損わない範囲で、例えば、スチレン系単量体、酢酸ビニルなどのその他の共重合性モノマーをモノマー成分（ａ）に含むことができる。
【００３９】
スチレン系単量体としては、例えば、スチレン；メチルスチレン、ジメチルスチレン、トリメチルスチレン、プロピルスチレン、ブチルスチレン、へキシルスチレン、ヘプチルスチレン、オクチルスチレン等のアルキルスチレン；フロロスチレン、クロロスチレン、ブロモスチレン、ジブロモスチレン、ヨウ化スチレン等のハロゲン化スチレン；ニトロスチレン、アセチルスチレン、メトキシスチレンが挙げられる。
【００４０】
酸性基含有（メタ）アクリル系ポリマー（Ａ）を形成するモノマー成分（ａ）１００質量％中、上記その他の共重合性モノマーの使用量は、２０質量％以下であることが好ましく、より好ましくは１０質量％以下である。
【００４１】
その他の共重合性モノマーは１種単独で用いてもよく、２種以上を用いてもよい。
＜酸性基含有（メタ）アクリル系ポリマー（Ａ）の物性＞
酸性基含有（メタ）アクリル系ポリマー（Ａ）のゲルパーミエーションクロマトグラフィー（ＧＰＣ）法により測定される重量平均分子量（Ｍｗ）は、ポリスチレン換算値で、１万〜５０万、好ましくは２万〜３０万であり、さらに好ましくは３万〜１５万である。
【００４２】
酸性基含有（メタ）アクリル系ポリマー（Ａ）のＭｗが上記範囲であると、糸曳き性、スクリーン印刷性に優れた焼成ペースト用樹脂組成物を得ることができる。
【００４３】
また、ガラス転移温度（Ｔｇ）は示差走査型熱量計（ＤＳＣ）による測定で求められる。
【００４４】
測定条件としては試料５ｍｇ、窒素雰囲気下とし、１回目の測定（１ｓｔ ＲＵＮ）で昇温速度２０℃／分で−１００℃から２００℃まで昇温した後、降温速度９９.９℃／分で−１００℃まで冷却し、さらに２回目の測定（２ｎｄ ＲＵＮ）で昇温速度２０℃／分で−１００℃から２００℃まで昇温した。ここでガラス転移温度は２ｎｄ ＲＵＮに おいて−１００℃から２００℃まで昇温したときに測定されるＤＳＣ曲線のベースラインが吸熱方向にシグモイド型に変化する領域において、シグモイド型に変化する領域より低温側のベースラインの延長線と、シグモイドにおける変曲点の接線の交点を指す。
【００４５】
ＤＳＣよって求められる酸性基含有（メタ）アクリル系ポリマー（Ａ）のＴｇは、通常３０℃以上、好ましくは５０〜１５０℃である。このようなＴｇを有する酸性基含有（メタ）アクリル系ポリマー（Ａ）を用いることにより、糸曳き性、焼成性に優れた焼成ペースト用樹脂組成物を得ることができる。酸性基含有（メタ）アクリル系ポリマー（Ａ）のＴｇが３０℃より低い場合、ポリマー重合時不均化停止反応が少なくなるため、解重合性が悪く、焼成ペースト用樹脂組成物の焼成後に炭素残渣が残り、また、印刷表面のべたつきを生じてしまう等の不具合を起こす恐れがある。
【００４６】
＜窒素含有（メタ）アクリル系ポリマー（Ｂ）＞
窒素含有（メタ）アクリル系ポリマー（Ｂ）は、窒素含有モノマー（モノマー（ｂ１））と、（メタ）アクリル酸アルキルエステル（モノマー（ｂ２））とを含むモノマー成分（ｂ）を共重合して得られたものである。
【００４７】
窒素含有モノマー（モノマー（ｂ１））
モノマー（ｂ１）としては、例えば、（メタ）アクリルアミド、Ｎ，Ｎ−ジメチル（メタ）アクリルアミド、Ｎ，Ｎ−ジエチル（メタ）アクリルアミド、Ｎ−ｉｓｏ-プロピル（メタ）アクリルアミド、Ｎ−ｔｅｒｔ−ブチル（メタ）アクリルアミド等の（メタ）アクリルアミド類；
（メタ）アクリルロイルモルフォリン、（メタ）アクリロイルピロリドン、（メタ）アクリロイルピロリジン等の環状（メタ）アクリルアミド類；
Ｎ−（ヒドロキシメチル）（メタ）アクリルアミド、Ｎ−（２−ヒドロキシエチル）（メタ）アクリルアミド、Ｎ−（２−ヒドロキシプロピル）（メタ）アクリルアミド、Ｎ−（１−ヒドロキシプロピル）（メタ）アクリルアミド、Ｎ−（３−ヒドロキシプロピル）(メタ)アクリルアミド、Ｎ−（２−ヒドロキシブチル）（メタ）アクリルアミド、Ｎ−（３−ヒドロキシブチル）(メタ)アクリルアミド、Ｎ−（４−ヒドロキシブチル）（メタ）アクリルアミド等の水酸基含有（メタ）アクリルアミド類；
Ｎ−ビニル−２−ピロリドン、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオン、Ｎ−ビニルピリジン、Ｎ−ビニルピリミジン、Ｎ−ビニルピペラジン、Ｎ−ビニルピロール等のＮ−ビニル環状アミド類などが挙げられる。
【００４８】
さらに、上記以外のモノマー（ｂ１）として、Ｎ，Ｎ−ジメチルアミノエチル（メタ）アクリレート、Ｎ，Ｎ−ジエチルアミノエチル（メタ）アクリレート、ｔｅｒｔ-ブチルアミノエチル(メタ)アクリレート、Ｎ−メチルアミノプロピル（メタ）アクリルアミド、Ｎ，Ｎ−ジメチルアミノプロピル（メタ）アクリルアミド、Ｎ−エチルアミノプロピル（メタ）アクリルアミド、Ｎ，Ｎ−ジエチルアミノプロピル（メタ）アクリルアミド、２，２，６，６−テトラメチル−４−ピペリジル(メタ)アクリレート、１，２，２，６，６−ペンタメチル−４−ピペリジル(メタ)アクリレート、ウレイド（メタ）アクリレート等も使用することが可能である。
【００４９】
窒素含有（メタ）アクリル系ポリマー（Ｂ）を形成するモノマー成分（ｂ）１００質量％中、モノマー（ｂ１）の使用量は、通常１〜５０質量％、好ましくは３〜４０質量％、より好ましくは５〜３０質量％である。前記範囲でモノマー（ｂ１）を共重合して得られた窒素含有（メタ）アクリル系ポリマー（Ｂ）を、酸性基含有（メタ）アクリル系ポリマー（Ａ）とブレンドして得られる樹脂組成物を用いることで、ペーストの高粘度化と擬塑性を両立でき、種々印刷方式に適合する粘度を有する焼成用ペーストが得られる。これらモノマー（ｂ１）のうち、糸曳き性、スクリーン印刷性、および、酸性基含有（メタ）アクリル系ポリマー（Ａ）とブレンドした際に、酸性基含有（メタ）アクリル系ポリマー（Ａ）と窒素含有（メタ）アクリル系ポリマー（Ｂ）間で適した水素結合ネットワークを形成できる点で、ヘテロ環構造を有するものが好ましく、特に２，２，６，６−テトラメチル−４−ピペリジル（メタ）アクリレート、１，２，２，６，６−ペンタメチル−４−ピペリジル（メタ）アクリレートを使用することが好ましい。
【００５０】
（メタ）アクリル酸アルキルエステル（モノマー（ｂ２））
モノマー（ｂ２）としては、上記モノマー（ａ２）と同様のものが使用できる。
窒素含有（メタ）アクリル系ポリマー（Ｂ）を形成するモノマー成分（ｂ）１００質量％中、モノマー（ｂ２）の使用量は、通常３０〜９７質量％、好ましくは４０〜９５質量％、より好ましくは５０〜９０質量％である。モノマー（ｂ２）が前記範囲で含まれていると、各種溶媒への溶解性や焼成性の点で優れた焼成ペースト用樹脂組成物を得ることができる。
【００５１】
水酸基含有モノマー（モノマー（ｂ３））
窒素含有（メタ）アクリル系ポリマー（Ｂ）を形成するモノマー成分（ｂ）は、各種フィラーの分散性や粘度特性向上の観点から、共重合成分として、水酸基含有モノマー（モノマー（ｂ３））を含むものであってもよく、モノマー（ｂ３）としては、上記モノマー（ａ３）と同様のものを使用できる。
【００５２】
窒素含有（メタ）アクリル系ポリマー（Ｂ）を形成するモノマー成分（ｂ）１００質量％中、モノマー（ｂ３）の使用量は、０．５〜３０質量％、好ましくは１〜２５質量％、より好ましくは３〜１５質量％である。モノマー（ｂ３）が前記範囲で含まれていると、各種フィラーの分散性が良好で、塗工に適切な粘度を有する焼成ペーストを得ることができる。
【００５３】
窒素含有（メタ）アクリル系ポリマー（Ｂ）を形成するモノマー成分（ｂ）は、物性を損なわない範囲で、モノマー（ｂ１）〜（ｂ３）の他に、モノマー成分（ａ）に含むことのできるその他の（メタ）アクリル酸エステルおよび共重合性モノマーとして上記したような任意の共重合成分を含むものであってもよい。
＜窒素含有（メタ）アクリル系ポリマー（Ｂ）の物性＞
窒素含有（メタ）アクリル系ポリマー（Ｂ）のゲルパーミエーションクロマトグラフィー（ＧＰＣ）法により測定される重量平均分子量（Ｍｗ）は、ポリスチレン換算値で、通常１万〜５０万、好ましくは２万〜３０万であり、さらに好ましくは３万〜１５万である。
【００５４】
窒素含有（メタ）アクリル系ポリマー（Ｂ）のＭｗが上記範囲であると、糸曳き性、スクリーン印刷性に優れた焼成ペースト用樹脂組成物を得ることができる。
【００５５】
また、窒素含有（メタ）アクリル系ポリマー（Ｂ）のガラス転移温度（Ｔｇ）は、上記酸性基含有（メタ）アクリル系ポリマー（Ａ）と同様、ガラス転移温度（Ｔｇ）は示差走査型熱量計（ＤＳＣ）により測定して求められる。
【００５６】
ＤＳＣにより求められる窒素含有（メタ）アクリル系ポリマー（Ｂ）のＴｇは、通常３０℃以上、好ましくは５０〜１５０℃である。このようなＴｇを有する窒素含有（メタ）アクリル系ポリマー（Ｂ）を用いることにより、糸曳き性、焼成性に優れた焼成ペースト用樹脂組成物を得ることができる。窒素含有（メタ）アクリル系ポリマー（Ｂ）のＴｇが３０℃より低い場合、ポリマー重合時不均化停止反応が少なくなるため、解重合性が悪く、焼成ペースト用樹脂組成物の焼成後に炭素残渣が残り、また、印刷表面のべたつきを生じてしまう等の不具合を起こす恐れがある。
【００５７】
酸性基含有（メタ）アクリル系ポリマー（Ａ）および窒素含有（メタ）アクリル系ポリマー（Ｂ）の製造方法
本発明の酸性基含有（メタ）アクリル系ポリマー（Ａ）および窒素含有（メタ）アクリル系ポリマー（Ｂ）の重合方法は、特に制限されるものではないが、通常は溶液重合を用いることが好ましい。溶液重合は、一般に、重合槽内に所定の有機溶媒、各モノマー、重合開始剤を仕込み、窒素等の不活性ガス気流中、適当な重合温度で、撹拌しながら数時間加熱反応させることにより行われる。この場合、有機溶媒、各モノマー、重合開始剤および／または連鎖移動剤の少なくとも一部を逐次添加してもよい。
【００５８】
重合用有機溶媒としては、ベンゼン、トルエン、エチルベンゼン、ｎ−プロピルベンゼン、ｔｅｒｔ−ブチルベンゼン、ｏ−キシレン、ｍ−キシレン、ｐ−キシレン、テトラリン、デカリン、芳香族ナフサ等で例示される芳香族炭化水素；ｎ−ヘキサン、ｎ−ヘプタン、ｎ−オクタン、ｉｓｏ−オクタン、ｎ−デカン、ジペンテン、石油スピリット、石油ナフサ、テレピン油等で例示される脂肪族系または脂環族系炭化水素；酢酸アルキル（ここで、アルキルとしてはメチル、エチル、プロピル、ブチル、ペンチルなどが例示される。以下、同じ。）、安息香酸メチル等で例示されるエステル；エチレングリコールもしくはジエチレングリコールのモノアセテート、ジアセテート、アルキルエーテルアセテート（例えば、ジエチレングリコールモノブチルエーテルアセテート）、モノアルキルエーテル、ジアルキルエーテル等で例示されるエチレングリコールの誘導体；プロピレングリコール、ジプロピレンエチレングリコール、トリプロピレングリコールのいずれかのグリコールのモノアセテート、ジアセテート、アルキルエーテルアセテート、モノアルキルエーテル（例えば、トリプロピレングリコールモノブチルエーテル）、ジアルキルエーテル等で例示されるプロピレングリコール誘導体；アセトン、メチルエチルケトン、メチル−ｉｓｏ−ブチルケトン、イソホロン、シクロヘキサノン、メチルシクロヘキサノン等で例示されるケトン、テキサノール（２，２，４−トリメチルペンタン−１，３−ジオールモノ−ｉｓｏ−ブチレート）などを挙げることができる。これらの有機溶媒はそれぞれ単独で、または、２種以上混合して用いることができる。
【００５９】
重合用有機溶媒としては沸点が高い溶剤が好ましく、具体的には沸点が５０〜３００℃の溶剤がより好ましい。
【００６０】
重合開始剤としては、ベンゾイルパーオキシド、ラウロイルパーオキシド、カプロイルパーオキシド、ジ−ｔｅｒｔ−ブチルパーオキシド、ジ−ｉｓｏ−プロピルパーオキシジーボネート、ジ−２−エチルヘキシルパーオキシジカーボネート、ｔｅｒｔ−ブチルパーオキシビバレート等で例示される有機過酸化物；２，２'−アゾビス−ｉｓｏ−ブチロニトリル、２，２'−アゾビス−２，４−ジメチルバレロニトリル、２，２'−アゾビス−４−メトキシ−２，４−ジメチルバレロニトリル等で例示されるアゾ化合物などをそれぞれ単独又は組み合わせて使用することができる。
【００６１】
重合開始剤の使用量は、酸性基含有（メタ）アクリル系ポリマー（Ａ）を形成するモノマー成分（ａ）、または窒素含有（メタ）アクリル系ポリマー（Ｂ）を形成するモノマー成分（ｂ）の合計１００質量部当り、一般には、０．０１〜５質量部であり、０．０２〜２質量部の範囲内とすることが好ましい。
【００６２】
連鎖移動剤としては、例えば、ｎ−ドデシルメルカプタン、２−メルカプトエタノール、チオグリセロール、β−メルカプトプロピオン酸、α−メチルスチレンダイマーが挙げられる。連鎖移動剤を用いることにより、製造される酸性基含有（メタ）アクリル系ポリマー（Ａ）および窒素含有（メタ）アクリル系ポリマー（Ｂ）の重量平均分子量を制御することができる。これらの連鎖移動剤は１種単独で用いてもよく、２種以上を用いてもよい。
【００６３】
連鎖移動剤は、酸性基含有（メタ）アクリル系ポリマー（Ａ）を形成するモノマー成分（ａ）、または窒素含有（メタ）アクリル系ポリマー（Ｂ）を形成するモノマー成分（ｂ）１００質量部に対して、通常１質量部以下、好ましくは０．０１〜０．５質量部の範囲内の量で使用することができる。
【００６４】
重合温度としては、４０〜１８０℃が好ましい。重合温度が上記範囲であると、充分な反応速度が得られるとともに、温度が高すぎることによる解重合が生じることもない。
【００６５】
上記重合温度で反応させる時間は４〜１６時間が好ましい。反応時間が上記範囲であると、反応を完全に進行させることができる。
【００６６】
ポリマーの重量平均分子量を、本発明の範囲とするためには、重合開始剤を重合の初期に添加することに加えて、重合がある程度進行してから、さらに重合開始剤を添加することも好ましい。その場合、重合開始剤の使用量は、すべての添加量の合計で上記範囲内にあることが好ましい。
【００６７】
上記反応を行なった後、反応混合物は室温まで冷却する。そして、ヘキサン等の非極性溶媒を用いて、ポリマーを析出させる。析出したポリマーは濾別して、乾燥させる。
＜焼成ペースト用樹脂組成物＞
本発明に係る焼成ペースト用樹脂組成物は、酸性基含有（メタ）アクリル系ポリマー（Ａ）と、窒素含有（メタ）アクリル系ポリマー（Ｂ）とのブレンド物である。
【００６８】
酸性基含有（メタ）アクリル系ポリマー（Ａ）および窒素含有（メタ）アクリル系ポリマー（Ｂ）のブレンド比としては、酸性基含有モノマーであるモノマー（ａ１）と窒素含有モノマーであるモノマー（ｂ１）のモル比（モノマー（ａ１）とモノマー（ｂ１）の合計を１００モル％とした場合のモル％比）が、モノマー（ａ１）：モノマー（ｂ１）＝５：９５〜８５：１５の範囲であることが好ましく、１０：９０〜８０：２０の範囲であることがより好ましく、４０：６０〜８０：２０の範囲であることがさらに好ましい。
【００６９】
酸性基含有（メタ）アクリル系ポリマー（Ａ）および窒素含有（メタ）アクリル系ポリマー（Ｂ）のブレンド比を、前記範囲とした焼成ペースト用樹脂組成物を用いることで、糸曳き現象を起こさず、ペーストの高粘度化と擬塑性を両立した塗工性に優れる焼成ペーストを提供できる。
【００７０】
なお、一般に、ポリマー鎖内およびポリマー鎖間の相互作用が強すぎると、糸曳き現象が確認され、相互作用が弱いほど糸曳き減少は抑制されると考えられる。
【００７１】
一方で、相互作用が弱すぎると、焼成ペースト用樹脂の粘度が下がりすぎてしまい、焼成ペースト用樹脂を含む組成物を基材に塗布した際に塗膜を形成することが難しくなる等の問題が生じてしまうが、塗工時には組成物の粘度が下がった方が望ましい。なぜなら、たとえばスクリーン印刷により焼成ペースト用樹脂組成物を基板に塗布する場合は、焼成ペースト用樹脂組成物を目の細かなメッシュ上にスキージで擦って塗布するため、焼成ペースト用樹脂組成物がメッシュをきれいに通り抜ける必要があるためである。
【００７２】
したがって、焼成ペースト用樹脂には、適度な粘度を有しつつ、塗工時には擦りや攪拌等の応力を与えることにより適度な流動性（擬塑性）を有するといいう二律背反の特性が求められる。
【００７３】
本発明に係る焼成ペースト用樹脂では、酸性基と窒素含有基との間の相互作用により、水素結合ネットワークが形成されているものと考えられる。そして、このネットワークは、焼成ペースト用樹脂に適度な粘度を生じさせる一方で、共有結合よりも弱いため、塗工時には擦りや攪拌等の応力により容易に切断される。
【００７４】
その結果、酸性基含有（メタ）アクリル系ポリマー（Ａ）および窒素含有（メタ）アクリル系ポリマー（Ｂ）をブレンドした焼成ペースト用樹脂は、適度な粘度を有しながら、擦りや攪拌等により応力を与えると流動性が生じ、良好な塗工性を発揮するという良好なチキソトロピック性を発揮しているものと考えられる。
【００７５】
＜焼成ペースト＞
本発明の焼成ペーストは、上記酸性基含有（メタ）アクリル系ポリマー（Ａ）および窒素含有（メタ）アクリル系ポリマー（Ｂ）のブレンド物からなる焼成ペースト用樹脂組成物、溶剤（Ｃ）および無機粉末（Ｄ）を含み、さらに、必要に応じて分散剤（Ｅ）を含む。
【００７６】
焼成ペースト用
本発明の焼成ペーストは、焼成ペースト１００質量％中、焼成ペースト用樹脂組成物（酸性基含有（メタ）アクリル系ポリマー（Ａ）および窒素含有（メタ）アクリル系ポリマー（Ｂ）のブレンド物）を、１〜２０質量％含むことが好ましく、４〜１０質量％含むことがより好ましい。
【００７７】
焼成ペースト用樹脂組成物（酸性基含有（メタ）アクリル系ポリマー（Ａ）および窒素含有（メタ）アクリル系ポリマー（Ｂ）のブレンド物）の含有割合が前記範囲にあると、溶剤（Ｃ）との相溶性が良好であるとともに、得られる焼成ペーストに適度な粘性を付与することができ、焼成ペーストの無機粉末（Ｄ）の分散性および焼成ペーストの基板への結着性も良好である。
【００７８】
溶剤（Ｃ）
溶剤（Ｃ）としては、焼成後に残渣が残らず、酸性基含有（メタ）アクリル系ポリマー（Ａ）および窒素含有（メタ）アクリル系ポリマー（Ｂ）を溶解することができる溶剤であれば制限なく用いることができる。
【００７９】
溶剤（Ｃ）としては、例えば、ターピネオール、ジヒドロターピネオール、ジヒドロターピニルアセテート、ブチルカルビトールアセテート、ジプロピレングリコール、ジプロピレングリコールモノメチルエーテル、ブチルカルビトール、ジエチレングリコールアルキルエーテルアセテート（ここで、アルキルとしては、エチル、プロピル、ｎ−ブチルなどが例示される。以下同じ。）、エチレングリコールアルキルエーテルアセテート、エチレングリコールジアセテート、ジエチレングリコールアルキルエーテル、エチレングリコールアルキルエーテル、ジプロピレングリコールアルキルエーテル、プロピレングリコールアルキルエーテルアセテート、２，２，４−トリメチルペンタン−１，３−ジオールモノ−ｉｓｏ−ブチレート、２，２，４−トリメチルペンタン−１，３−ジオールジ−ｉｓｏ−ブチレート等の有機溶剤が挙げられる。これらの溶剤はそれぞれ単独で、または、２種以上混合して用いることができる。
【００８０】
これらの溶剤の内、沸点、レベリング性の観点から、より好ましい溶剤は、ターピネオール、ジヒドロターピネオール、ジヒドロターピニルアセテート、ブチルカルビトールアセテートである。
【００８１】
また、溶剤（Ｃ）の沸点は１５０〜３００℃であることが好ましく、２００〜２９０℃であることがより好ましく、２２０〜２８０℃であることがさらに好ましい。沸点が上記範囲にあると、焼成ペーストをスクリーン印刷した後のペーストの乾燥速度が速すぎて版の目詰まりとなることもない一方で、乾燥速度が遅すぎて作業性が低下することもない。
【００８２】
本発明の焼成ペーストは、焼成ペースト１００質量％中に、溶剤（Ｃ）を２０〜７０質量％含むことが好ましく、３０〜６０質量％含むことがより好ましい。
【００８３】
溶剤（Ｃ）の割合が上記範囲にあると、焼成ペースト用樹脂組成物との相溶性が良好であるとともに、得られる焼成ペーストが所望の粘度を発現することができる。
無機粉末（Ｄ）
無機粉末（Ｄ）としては、例えば、金属粉末、金属酸化物粉末、ガラス粉末、顔料粉末、蛍光体粉末、セラミック粉末、およびこれらに感光性を付与した粉末等が挙げられる。これらの無機粉末は用途に応じて選択されるが、それぞれ単独で、または、２種以上混合して用いることができる。
【００８４】
金属粉末および金属酸化物粉末は、導電性粉末として用いられることが好ましく、ガラス粉末およびセラミック粉末は、誘電体粉末として用いられることが好ましい。
【００８５】
金属粉末としては、例えば、ニッケル、パラジウム、白金、金、銀、銅、鉄、アルミニウム、タングステンやこれらの合金等からなる粉末等が挙げられる。金属酸化物粉末としては、例えば、スズドープ酸化インジウム（ＩＴＯ）、アンチモンドープ酸化スズ（ＡＴＯ）、フッ素ドープ酸化スズ（ＦＴＯ）等が挙げられる。ガラス粉末としては、例えば、酸化ビスマスガラス、ケイ酸塩ガラス、鉛ガラス、亜鉛ガラス、ボロンガラスや各種ケイ素酸化物のガラス粉末等が挙げられる。セラミック粉末としては、例えば、アルミナ、ジルコニア、酸化チタン、チタン酸バリウム、窒化アルミナ、窒化ケイ素、窒化ホウ素等が挙げられる。
【００８６】
本発明の焼成ペーストは、焼成ペースト１００質量％中に、無機粉末（Ｄ）を２０〜７０質量％含むことが好ましく、３５〜６０質量％含むことがより好ましい。
【００８７】
無機粉末（Ｄ）の割合が上記範囲にあると、本発明の焼成ペーストから得られる焼成体の導電性等の各性能が良好であるとともに、焼成ペースト中での分散性も良好である。
【００８８】
分散剤（Ｅ）
分散剤（Ｅ）としては、例えば、カチオン系分散剤、アニオン系分散剤、ノニオン系分散剤、両性界面活性剤、高分子系分散剤が挙げられる。これらの分散剤はそれぞれ単独で、または、２種以上混合して用いることができる。
【００８９】
カチオン系分散剤としては、ポリアミン系の分散剤等が挙げられる。アニオン系分散剤としては、カルボン酸系、リン酸エステル系、硫酸エステル系、スルホン酸エステル系の分散剤等が挙げられる。ノニオン系分散剤としては、ポリエチレングリコール系分散剤等が挙げられる。両性界面活性剤としては、カルボン酸と第４級アンモニウム塩とを有する界面活性剤等が挙げられる。高分子系分散剤としては、ポリビニルピロリドン、ポリビニルアルコール等が挙げられる。
【００９０】
本発明の焼成ペーストは、分散剤（Ｅ）を使用する場合には、焼成ペースト１００質量％中に、分散剤（Ｅ）を０．０１〜５質量％含むことが好ましく、０．１〜３質量％含むことがより好ましい。
【００９１】
分散剤（Ｅ）の割合が上記範囲にあると、無機粉末（Ｄ）の焼成ペースト中での分散性がより良好となる。
添加剤
本発明の焼成ペーストは、上述した成分のほかに、本発明の目的を損なわない範囲で従来知られている可塑剤、湿潤剤、消泡剤等を含有してもよい。
【００９２】
焼成ペーストの製造方法
本発明の焼成ペーストは、後述のとおり粘性を有するため、上述した各成分の混合物を、ミキサー、ロール等を単独または適宜組み合わせて１段階または数段階に分けて混練することによって製造されることが好ましい。また、必要に応じて、３０〜１５０℃で加熱してもよい。
【００９３】
焼成ペーストの粘度
本発明の焼成ペーストの２５℃における粘度は、好ましくは２０〜２００Ｐａ・ｓ、より好ましくは５０〜２００Ｐａ・ｓ、さらに好ましくは１００〜２００Ｐａ・ｓである。焼成ペーストの粘度が前記範囲にあると、塗工性に優れるとともに塗膜形成性も優れる。粘度の測定方法は、後述の実施例に記載の方法による。上記粘度は、焼成ペーストを組成物が均一な状態になるまで混練してから測定した値である。
【００９４】
焼成ペーストの使用方法
上記焼成ペーストは、通常、基材に塗布したのち（以下「塗布工程」ともいう。）、乾燥させ（以下「乾燥工程」ともいう。）、積層物を焼成して（以下「焼成工程」ともいう。）使用される。
【００９５】
塗布工程における基材としては、金属、セラミックス、グリーンシート、プラスチック、半導体等の部材が挙げられる。
【００９６】
塗布工程における塗布方法としては、スクリーン印刷、ダイコート印刷、ドクターブレード印刷、ロールコート印刷、オフセット印刷、グラビア印刷、フレキソ印刷、インクジェット印刷、ディスペンス印刷等を用いた塗布法、シート状に加工するためのキャスティング法が挙げられ、スクリーン印刷が好ましい。
【００９７】
乾燥工程は、溶剤（Ｃ）の乾燥を行う。
【００９８】
焼成工程は、焼成ペースト用樹脂（酸性基含有（メタ）アクリル系ポリマー（Ａ）および窒素含有（メタ）アクリル系ポリマー（Ｂ））を熱分解させるため、窒素ガス等の不活性ガス気流下、通常５００〜１，０００℃で、１〜５時間行われる。
【００９９】
焼成ペーストの用途
本発明の焼成ペーストの具体的な用途としては、ＭＬＣＣの製造に用いられる内部電極用ペースト、端子電極用ペースト、低温同時焼成セラミックス（ＬＴＣＣ）の製造に用いられる内部電極用ペースト、タッチパネルスクリーン用ペースト、ＰＤＰ製造に用いられる誘電体ペースト、隔壁材ペースト、蛍光体ペーストやＦＥＤの封止やＩＣパッケージの封止に用いられる封止用ガラスペースト、グリーンシート用ペースト等が挙げられ、例えば、ＭＬＣＣのグリーンシートの製造のために使用することが好ましい。ここで、グリーンシートとは、焼成ペーストを基材に塗布して得られた薄板状の未焼成体を意味する。
【０１００】
本発明の焼成ペーストを用いて、例えば、以下の方法を用いてＭＬＣＣを製造することができる。セラミック原料に、エタノール、およびポリビニルブチラール系バインダーを加えて混合、分散し、セラミックスラリーを作製する。次いで、このセラミックスラリーをシート状に成形し、セラミックグリーンシートを得る。そして、このセラミックグリーンシートに、内部電極形成用の本発明の焼成ペースト（無機粉末（Ｄ）としてニッケル粉末を使用）を印刷して、内部電極パターン（導電性ペースト層）を形成し、乾燥させる。
【０１０１】
次いで、内部電極パターンが形成されたセラミックグリーンシートを、内部電極パターンが交互に逆の端部側に引き出されるように複数枚積層し、未焼成の積層体を得る。
【０１０２】
上記未焼成の積層体を、Ｎ2等の不活性ガス雰囲気中で焼成してセラミック積層体（積層セラミック素子）を得る。焼成後得られたセラミック積層体の両端面にＣｕペーストを塗布し、Ｎ2等の不活性ガス雰囲気中で焼成し、内部電極と電気的に接続された端子電極を形成することにより、ＭＬＣＣが得られる。
【実施例】
【０１０３】
以下、実施例に基づいて本発明をさらに具体的に説明するが、本発明はこれらの実施例に限定されるものではない。【０１０４】
実施例における各値の測定条件は以下の通りである。
＜重量平均分子量（Ｍｗ）＞
重量平均分子量は、ゲルパーミエーションクロマトグラフィー法（ＧＰＣ法）による分析を行い、ポリスチレン換算により算出した。
・測定装置：ＨＬＣ−８３２０ＧＰＣ（東ソー社製）
・ＧＰＣカラム構成：以下の４連カラム（すべて東ソー社製）
（１）ＴＳＫｇｅｌ  ＨｘＬ−Ｈ（ガードカラム）
（２）ＴＳＫｇｅｌ  ＧＭＨｘＬ
（３）ＴＳＫｇｅｌ  ＧＭＨｘＬ
（４）ＴＳＫｇｅｌ  Ｇ２５００ＨｘＬ
・流速：１．０ｍＬ／ｍｉｎ
・カラム温度：４０℃
・サンプル濃度：１．５（ｗ／ｖ）  （テトラヒドロフランで希釈）
・移動相溶媒：テトラヒドロフラン【０１０５】
［製造例１］
攪拌装置、窒素ガス導入管、温度計および還流冷却管を備えたフラスコに、酢酸エチル１００質量部、およびｉｓｏ−ブチルメタクリレート８８質量部、メタクリル酸２質量部、２−ヒドロキシプロピルメタクリレート１０質量部を仕込み、フラスコ内に窒素ガスを導入しながら３０分攪拌して窒素置換を行った後、フラスコの内容物を８０℃まで昇温した。次いで、フラスコ内の内容物を８０℃に維持しながら、２，２'−アゾビス−ｉｓｏ−ブチロニトリル（ＡＩＢＮ）０．３質量部を１時間おきに計５回添加した。８０℃で、最初のＡＩＢＮ投入より８時間反応させた後、室温まで冷却した。得られたポリマー溶液を、ｎ−ヘキサン２０００質量部中へ３０分かけて滴下を行い、ポリマー析出物を生成させた。ポリマー析出物については、２００メッシュ金網で濾別し、１０５℃で８時間乾燥することで、酸性基含有（メタ）アクリル系ポリマー（Ａ１）（ポリマー（Ａ１））を調製した。得られたポリマー（Ａ１）の重量平均分子量（Ｍｗ）は８万であり、ガラス転移温度（Ｔｇ）は４８℃であった。【０１０６】
［製造例２〜９］
重合反応に用いたモノマー成分を表1および表２に示すように変更したこと以外は製造例１と同様に行い、ポリマー（Ａ２）〜（Ａ４）、および、ポリマー（Ｂ１）〜（Ｂ５）を調製した。結果を表１、表２に示す。【０１０７】
なお、ポリマー（Ａ４）、ポリマー（Ｂ５）については、添加するＡＩＢＮを０．３質量部から２質量部に変更して調製した。【０１０８】
【表１】
2016132814.tif 000002
【０１０９】
【表２】
2016132814.tif 000003
［実施例１］
ポリマー（Ａ１）を２．７質量部、ポリマー（Ｂ１）を７．３質量部（モノマー（ａ１）：モノマー（ｂ１）のモル％比＝９．０：９１．０）を混合して得られる焼成ペースト用樹脂組成物１０質量％と、溶剤としてのジヒドロターピニルアセテート（沸点：２２０℃）９０質量部を混合し、ポリマーが溶剤に溶解した後、無機粉末としてのＮｉフィラー（平均粒径２００ｎｍ）を１００質量部配合し、自転・公転ミキサー（商品名「あわとり練太郎」、シンキー社製）で混練した。その後、さらに３本ロールで混練して、焼成ペーストを得た。焼成ペーストの各物性の測定結果を表３に示す。【０１１０】
［実施例２〜５、比較例１〜４］
実施例１において、各ポリマーの配合種、および配合比を表３に記載のとおり変更した以外は、実施例１と同様にして焼成ペーストを製造し、各物性を評価した。測定結果を表３、表４に示す。【０１１１】
《評価》
＜粘度＞
実施例・比較例で得られた焼成ペーストを、Ｅ型粘度計によって２５℃にて粘度の測定を行ない、以下の基準で評価した。【０１１２】
粘度が１００Ｐａ・ｓ以上、２００Ｐａ・ｓ以下の場合：Ａ
粘度が５０Ｐａ・ｓ以上、１００Ｐａ・ｓ未満である場合：Ｂ
粘度が２０Ｐａ・ｓ以上、５０Ｐａ・ｓ未満である場合：Ｃ
粘度が２０Ｐａ・ｓ未満である場合：Ｄ【０１１３】
＜印刷性＞
実施例・比較例で得られた焼成ペーストをガラス板に６４０メッシュ、ギャップ０．１ｍｍ、速度３０ｃｍ／秒でスクリーン塗工、乾燥したものの表面粗さ（Ｒａ）を表面粗さ計で測定し、該表面粗さ（μｍ）の値を指標として以下の基準にしたがって印刷性を評価した。【０１１４】
Ｒａが０．２０以下である場合：Ａ
Ｒａが０．２０を超えかつ０．３０以下である場合：Ｂ
Ｒａが０．３０を超えかつ０．４０以下である場合：Ｃ
Ｒａが０．４０より大きい場合：Ｄ【０１１５】
＜糸曳き性＞
Ｅ型粘度計により２５℃で測定した粘度が１０Ｐａ・ｓとなるように実施例・比較例に記載の配合比で配合したポリマー（Ａ）およびポリマー（Ｂ）のブレンド物（焼成ペースト用樹脂組成物）を、ジヒドロターピニルアセテート溶剤に溶解した溶液に、ガラス棒を突き刺し引き上げた際に、溶液表面とガラス棒間に糸状で存在する溶液が切れるのに要する時間について測定を行い、以下の基準で評価した。【０１１６】
３秒以下で溶液が切れる場合：Ａ
３秒を超えて溶液が切れる場合：Ｂ
＜焼成性＞
実施例・比較例記載の配合比で配合したポリマー（Ａ）およびポリマー（Ｂ）のブレンド物（焼成ペースト用樹脂組成物）を窒素雰囲気中７００℃で１時間の焼成（ＴＧ−ＤＴＡ）を行った場合の残炭の有無を以下の基準にしたがって目視にて確認して、共重合体の焼成性を以下の基準で評価した。【０１１７】
残炭がない場合：Ａ
残炭が有る場合：Ｂ【０１１８】
【表３】
2016132814.tif 000004
【０１１９】
【表４】
2016132814.tif 000005
実施例１〜６の焼成ペーストは、適度な粘性を有し、印刷性が良好で、焼成性も良好であることがわかる。【０１２０】
比較例１のように、ポリマー（Ａ）およびポリマー（Ｂ）のＴｇが３０℃より低い場合、解重合性が悪いため焼成性が悪く、また、印刷表面もべたつきを生じてしまう。【０１２１】
比較例２のように、Ｍｗが５０万よりも小さいポリマー（Ａ）とポリマー（Ｂ）とをブレンドしたものでは粘性が低く、印刷性がよくない。【０１２２】
比較例３および４のように、ポリマー（Ａ）およびポリマー（Ｂ）のブレンドにおける、モノマー（ａ１）とモノマー（ｂ１）のブレンド比が本発明の範囲を外れたものや、比較例５および６のように、ポリマー（Ａ）またはポリマー（Ｂ）を単独で用いたものは、適度な粘度のものを調製することが困難である。【０１２３】
したがって、本発明の焼成ペースト用樹脂は、ポリマー（Ａ）およびポリマー（Ｂ）を、所定の割合でブレンドすることにより、高粘度化と擬塑性とを両立させ、種々印刷方式に適合した焼成ペースト用樹脂組成物を提供できることがわかる。
【産業上の利用可能性】
【０１２４】
本発明の焼成ペースト用樹脂組成物は、焼成ペーストのバインダー樹脂成分として好適に用いることができる。また本発明の焼成ペーストは、回路形成やコンデンサーの製造等に用いられる導電ペースト、セラミック粉末を含むセラミックペースト、ガラス粉末を含むガラスペーストなどとして、無機粉末によりパターンを形成する用途に好適に用いることができる。
【国際調査報告】
2016132814.tif 000006
2016132814.tif 000007
2016132814.tif 000008
2016132814.tif 000009